(57)【特許請求の範囲】
【請求項１】
ターゲットにレーザ光を照射することによって前記ターゲットから飛散された物質を基材面上に蒸着するレーザアブレーション法において、
多結晶またはアモルファスの材料からなる前記基材面を準備する工程と、
前記レーザ光が照射されるターゲット面と前記基材面とがほぼ平行である配置において第１の特定の結晶方位が前記基材面および前記ターゲット面に対してほぼ垂直に自発的に配向する傾向を有する特定の成膜条件を見出す工程と、
前記第１の特定の結晶方位と所定の角度をなす第２の特定の結晶方位にほぼ垂直になるように前記基材面を前記ターゲット面に対して傾ける工程と、
前記傾けられた基材面上に、前記特定の成膜条件下において膜を蒸着する工程とを備え、
前記ターゲット面に対してほぼ垂直な方向に前記第１の特定の結晶方位が自発的に配向する傾向を有する前記特定の成膜条件を利用して、前記基材面上に単結晶性の膜を形成することを特徴とする、単結晶性薄膜の形成方法。
【請求項２】
前記特定の成膜条件は、蒸着時のガス圧と前記基材の温度とを変化させて見出されることを特徴とする、請求項１記載の方法。
【請求項３】
前記所定の角度が、前記第１の結晶方位と前記第２の結晶方位とのなす角度±２０°の範囲にあることを特徴とする、請求項１または２記載の方法。
【請求項４】
前記基材が金属テープからなり、かつ前記蒸着する膜が、イットリア安定化ジルコニア、酸化セリウムおよび酸化マグネシウムからなる群から選択される化合物からなることを特徴とする、請求項１または２記載の方法。
【請求項５】
前記蒸着する膜が、イットリウム系酸化物超電導体からなることを特徴とする、請求項１または２記載の方法。
【請求項６】
前記第１の結晶方位が〈１１１〉であり、前記所定の角度として４０°〜７０°の範囲の角度を用いることにより、前記第２の結晶方位として〈００１〉が配向する傾向を利用して、前記基材面とほぼ平行な方向に〈１００〉が配向する立方晶形の膜を蒸着することを特徴とする、請求項１または２記載の方法。
【請求項７】
前記第１の結晶方位がイットリウム系酸化物超電導体の〈１０３〉または〈０１３〉であり、前記所定の角度として３０°〜７０°の範囲の角度を用いることにより、前記第２の結晶方位としてイットリウム系酸化物超電導体の〈００１〉が配向する傾向を利用して膜を蒸着することを特徴とする、請求項１または２記載の方法。
【請求項８】
前記第１の結晶方位が〈１００〉であり、前記所定の角度として４５°〜７０°の範囲の角度を用いることにより、前記基材面とほぼ平行な方向に〈１１１〉が配向する立方晶形の膜を蒸着することを特徴とする、請求項１または２記載の方法。
【請求項９】
前記第１の結晶方位が〈１１０〉であり、前記所定の角度として３０°〜７０°の範囲の角度を用いることにより、前記第２の結晶方位として〈０１０〉が配向する傾向を利用して、前記基材面とほぼ平行な方向に〈１００〉が配向する立方晶形の膜を蒸着することを特徴とする、請求項１または２記載の方法。
【請求項１０】
前記第１の結晶方位が〈１００〉であり、前記所定の角度として３０°〜７０°の範囲の角度を用いることにより、前記基材面とほぼ平行な方向に〈１１０〉が配向する立方晶形の膜を蒸着することを特徴とする、請求項１または２記載の方法。
【請求項１１】
ターゲットにレーザ光を照射することによって前記ターゲットから飛散された物質を基材面上に蒸着するレーザアブレーション法において、
多結晶またはアモルファスの材料からなる前記基材面を準備する工程と、
前記レーザ光が照射されるターゲット面と前記基材面とがほぼ平行である配置において第１の特定の結晶方位が前記基材面および前記ターゲット面に対してほぼ垂直に自発的に配向する傾向を有する特定の成膜条件を見出す工程と、
前記第１の特定の結晶方位と所定の角度をなす第２の特定の結晶方位にほぼ垂直になるように前記基材面を前記ターゲット面に対して傾ける工程と、
前記傾けられた基材面上に、前記特定の成膜条件下において第１の膜を蒸着する工程と、
前記第１の膜上に、酸化物超電導体からなる第２の膜を堆積する工程とを備え、
前記ターゲット面に対してほぼ垂直な方向に前記第１の特定の結晶方位が自発的に配向する傾向を有する前記特定の成膜条件を利用して、前記基材面上に単結晶性の第１の膜を形成し、かつ前記第１の膜の結晶構造に従って前記第２の膜をエピタキシャル成長させることを特徴とする、単結晶性薄膜の形成方法。
【請求項１２】
前記特定の成膜条件は、蒸着時のガス圧と前記基材の温度とを変化させて見出されることを特徴とする、請求項１１記載の方法。
【請求項１３】
前記第１の膜が、イットリア安定化ジルコニア、酸化セリウムおよび酸化マグネシウムからなる群から選択される化合物からなることを特徴とする、請求項１１または１２記載の方法。
【請求項１４】
前記第２の膜が、イットリウム系酸化物超電導体からなることを特徴とする、請求項１１〜１３のいずれか１項記載の方法。
【請求項１５】
前記第１の結晶方位が〈１１１〉であり、前記所定の角度として４０°〜７０°の範囲の角度を用いることにより、前記第２の結晶方位として〈００１〉が配向する傾向を利用して、前記基材面とほぼ平行な方向に〈１００〉が配向する立方晶形の膜を前記第１の膜として蒸着することを特徴とする、請求項１１または１２記載の方法。
【請求項１６】
前記第１の結晶方位が〈１１０〉であり、前記所定の角度として３０°〜７０°の範囲の角度を用いることにより、前記第２の結晶方位として〈０１０〉が配向する傾向を利用して、前記基材面とほぼ平行な方向に〈１００〉が配向する立方晶形の膜を前記第１の膜として蒸着することを特徴とする、請求項１１または１２記載の方法。
【発明の詳細な説明】
【０００１】
【産業上の利用分野】
本発明は、多結晶またはアモルファスの材料上に、高い単結晶性を有する材料を堆積するための方法に関し、特に金属テープ等の材料上に、単結晶性の酸化物薄膜を形成するための方法に関する。本明細書において、「単結晶性」という用語は、特定の方位を有する結晶が優勢である状態を意味し、特定の方位のみからなる単結晶だけでなく、方位の異なる結晶が混在する状態において特定の方位を有する結晶が優勢である結晶性固体も意味するものとする。
【０００２】
【従来の技術】
従来、特定の材料からなる基板上に、別種の材料からなる単結晶の薄膜を形成したい場合、形成すべき薄膜材料に近い格子定数を有する単結晶基板が一般に用いられる。そして、単結晶基板上に、真空蒸着、ＣＶＤ、レーザ蒸着等によって単結晶の薄膜が成長される。これはヘテロエピタキシャル成長法としてよく知られた技術である。
【０００３】
酸化物超電導体の薄膜を形成するための技術分野でも、酸化物超電導体、特にイットリウム系セラミックス超電導体を単結晶基板上にヘテロエピタキシャル成長させる技術が知られている。この技術において、レーザ蒸着法が特に注目され、精力的に研究されている。たとえば、レーザアブレーション法を用いてＭｇＯ単結晶上に、良好な結晶配向性を示すイットリウム系酸化物超電導体をエピタキシャル成長させることができる。
【０００４】
一方、所望の大きさ、形および長さを有する単結晶性薄膜を形成するには、入手しやすい多結晶の基板を用いる必要がある。たとえば、単結晶性薄膜で長い電路を形成するため、長いテープ状の単結晶基板を準備することはほとんど不可能なためである。しかしながら、多結晶基材上に特定の結晶方位が強く配向する膜を形成することは困難である。
【０００５】
近年、フレキシブルな長尺のテープ基材上に、酸化物超電導体を形成させて超電導線を製造する試みが行なわれてきている。線材のための基材には、金属が一般に用いられ、これは通常多結晶体である。このような基材上に、レーザ蒸着法や反応性蒸着法等によって酸化物薄膜を形成する場合、薄膜はランダムな方位を有する多結晶かアモルファスであることが多い。また、たとえ薄膜が自然配向を有する場合でも、薄膜の結晶は基材表面に垂直な方向に特定の結晶軸を配向させる一方、基材表面と平行な方向に軸を配向させることはほとんどない。また、ＭｇＯ、ＳｒＴｉＯ３  、またはＺｒＯ２  等の多結晶基板上に酸化物超電導体膜を形成する場合も、結晶面の配向が揃っていない膜が形成される。超電導電流は、結晶粒界によって阻止されるため、従来の技術により多結晶上に形成される薄膜は、十分な超電導特性を発揮することができない。
【０００６】
このような課題を克服するため、最近、レーザ蒸着法とイオンビーム照射とを組合わせた方法が報告された（第４９回  １９９３年度春季低温工学・超電導学会  予稿集ｐ１３４参照）。この方法では、図５に示すようなイオンビーム照射を伴なうレーザ蒸着装置において、ハステロイＣ２７６テープ７１上にイットリア安定化ジルコニア（ＹＳＺ）中間層を形成している。この方法では、ＹＳＺターゲット７２にレーザビーム７３を照射して蒸着を行なっている間、所定の方向からＫｒ＋  のイオンビーム７４を照射することによって、強制的に成長結晶に対して秩序を持たせようとしている。この文献は、同方法によって基板に平行な面内で結晶軸が秩序を持っているＹＳＺ層が形成されたことを報告している。
【０００７】
しかしながら、この方法は、イオンビームガンを必要とするため、装置は複雑になり、蒸着のためのプロセスが煩雑になる。また、この方法に従って装置を長時間連続して安定に運転することは困難である。
【０００８】
【発明が解決しようとする課題】
本発明の目的は、多結晶またはアモルファスの基材面上に特定の結晶方位が強く配向する膜を蒸着できる新規な方法を提供することにある。
【０００９】
本発明のさらなる目的は、より簡単な装置においてより簡便なプロセスにより、多結晶またはアモルファスの基材面上に特定の結晶方位が強く配向する薄膜を蒸着することにある。
【００１０】
本発明のさらなる目的は、より簡単な装置においてより簡便なプロセスにより、多結晶またはアモルファスの基材上に特定の結晶方位が強く配向する中間層および超電導層を堆積できる方法を提供することにある。
【００１１】
【課題を解決するための手段】
本発明は、ターゲットにレーザ光を照射することにより、ターゲットから飛散された物質を基材面上に蒸着するレーザアブレーション法に従って薄膜を形成する。基材面は、多結晶またはアモルファスの材料からなる。本発明では、薄膜形成のために、まず特定の成膜条件を見出す。この特定の成膜条件とは、レーザ光が照射されるターゲット面と基材面とがほぼ平行である配置において、第１の特定の結晶方位が基材面に対してほぼ垂直に自発的に配向する膜を形成することができるものである。本発明は、この特定の成膜条件下において、第１の特定の結晶方位と所定の角度をなす第２の特定の結晶方位にほぼ垂直になるようにターゲット面に対して所定の角度に傾けられた基材面上に、膜を蒸着する。所定の角度に基材面を傾けることにより、蒸着する膜においてターゲット面に対してほぼ垂直な方向に上記第１の特定の結晶方位が自発的に配向する傾向を利用して、基材面上に単結晶性の膜を形成する。
【００１２】
本発明者は、上述した特定の成膜条件を用いれば、基材面をターゲット面に対して所定の角度で傾けるだけで、基材面とほぼ平行な方向にも特定の結晶軸を配向させることが可能であることを見い出した。この特定の成膜条件は、レーザアブレーションに用いられるガス種、ガス圧および基板温度を含む。また、蒸着すべき膜の材質、蒸着すべき膜の結晶軸、蒸着すべき基板の材質等によって、この成膜条件は異なってくる。たとえば、あるガス種、ガス圧、基板温度を用いてある材料の膜を形成できたとしても、別の材料の膜を形成させる場合、別のガス種、ガス圧または基板温度が必要となってくる。また、あるガス種、ガス圧、基板温度を用いて、特定の結晶方位が配向するある材料の膜を蒸着させたとしても、同一の材料で別の結晶方位を配向させるためには、異なるガス圧または基板温度が必要となる。しかしながら、共通していえることは、レーザアブレーション法において、ターゲット面と基材面とがほぼ平行である配置において特定の結晶方位が基材面に対してほぼ垂直に配向する膜を形成できる条件を用いれば、基材面をターゲット面に対して所定の角度傾けるだけで、上述した第１の特定の結晶方向が配向する傾向と、基材面にほぼ垂直に第２の特定の結晶方位が配向する傾向とを利用して、単結晶性の膜を形成できることである。そして、基材面と平行な面内にも、特定の結晶軸を配向させることができる。基材面の傾角は、たとえば、第１の結晶方位と第２の結晶方位とのなす角度±２０°の範囲とすることができる。
【００１３】
また、本発明は、多結晶またはアモルファスの基材面上に、中間層および酸化物超電導体層をレーザアブレーション法を用いて形成する方法を提供する。この方法においても、レーザ光が照射されるターゲット面と基材面とがほぼ平行である配置において、第１の特定の結晶方位が基材面に対してほぼ垂直に自発的に配向する膜を形成できる特定の条件を見出す。そして、基材面をターゲット面に対して所定の角度に傾け、傾けられた基材面上にこの特定の条件下において第１の膜を蒸着する。ついで、第１の膜上に、酸化物超電導体からなる第２の膜を堆積する。上述したように、所定の角度に基材面を傾けることにより、ターゲット面に対してほぼ垂直な方向に第１の特定の結晶方位が自発的に配向する傾向を利用して、基材面上に単結晶性の第１の膜を形成する。また、この第１の膜の結晶構造に従って、第２の膜はエピタキシャル成長される。このプロセスは、酸化物超電導線材や酸化物超電導素子の製造に適用することができる。
【００１４】
また、基材と酸化物超電導体が反応しない条件または反応防止層を形成した基材を用いれば、本発明をイットリウム系酸化物超電導膜自体の形成に適用することができる。この場合、たとえば、多結晶基材面にアモルファス状のイットリア安定化ジルコニア（ＹＳＺ）を反応防止層として形成したものを基材として用いる。そして、基材面がターゲット面とほぼ平行な配置において、第１の特定の結晶方位として〈１０３〉または〈０１３〉が基材面にほぼ垂直に配向するイットリウム系酸化物超電導膜を形成できる条件を準備する。次いで、基材面を所定の角度に傾けて前記条件によりイットリウム系酸化物超電導体を形成すると、第２の特定の結晶方位として〈００１〉軸が基材面に垂直に配向するようになり、この傾向に従って〈１００〉または〈０１０〉が基材面とほぼ平行に配向するようになる。
【００１５】
【作用】
図１（ａ）は、最も一般的に用いられるレーザアブレーション法を示している。この場合、基板１１は、ターゲット１２と平行に配置される。ターゲット１２にレーザ光１３を照射することにより、レーザ光１３の入射角度にかかわらず、ターゲット面１２ａにほぼ垂直な方向に図に示すようなプラズマ１４（プルームと呼ばれる）が発生する。したがって、プラズマ中の粒子は、基板にほぼ垂直に入射し蒸着される。
【００１６】
この配置において、一般に、基板の温度、用いられる雰囲気ガスの種類およびガス圧、ならびに成膜速度等により、基板に対して垂直な方向に配向する結晶軸は異なってくる。しかし、ある特定の条件を選択すると、ある結晶軸が基板に対して垂直に配向するようになる。一方、基板面と平行な方向には、すべての条件が等方的であるので、基板面内の方向に関して蒸着される結晶の方位はランダムである。
【００１７】
そこで、図１（ａ）の配置において、立方晶酸化物の結晶軸が、基板面１１ａに垂直に配向するような基板温度、ガス圧力等の条件を決定する。次に、この条件下で、図１（ｂ）に示すように基板１１を傾斜させてレーザ蒸着を行なう。このとき、たとえば、傾斜角θが５５°であれば、〈００１〉軸が基板面１１ａに垂直に配向しようとする。また、この条件下では、粒子の飛んで来る方向、すなわちターゲット面１２ａにほぼ垂直な方向に、〈１１１〉軸が配向しようとする。これらの傾向に従って、基板面と平行な面内に、〈１００〉軸が秩序を持って強く配向するようになる。その結果、単結晶性膜が得られる。傾角５５°は、〈１１１〉方位と〈１００〉方位または〈００１〉方位とがなす角度にほぼ等しい。
【００１８】
同様の作用は、別の結晶軸が基板面に垂直に配向する条件を用いても成立する。たとえば、図２（ａ）に示すように、基板とターゲットが平行な配置において〈１００〉軸が基板２１に垂直に配向する成膜条件を用いた場合、図２（ｂ）に示すように５５°の角度で傾けられた基板２１上には、基板面とほぼ平行な面内に〈１１１〉軸が強く配向する膜が蒸着される。このケースでは、上述のケースと軸の関係が逆転している。
【００１９】
さらに、図３（ａ）に示すように、基板３１とターゲット３２が平行な配置において〈１１０〉軸が基板面３１ａに垂直に配向する成膜条件を用いることができる。図３（ｂ）に示すように、角度４５°で傾けられた基板３１上にこの成膜条件でレーザ蒸着を行なうとき、〈１１０〉軸が強く配向しようとする傾向、ならびに〈０１０〉軸が基板に垂直に配向しようとする傾向によって、〈１００〉軸が基板面とほぼ平行な面内に秩序持って配向するようになる。傾角４５°は、〈１００〉軸または〈０１０〉軸と〈１１０〉軸とのなす角度である。
【００２０】
以上示してきたように、２つの結晶方位の間の関係に従って定まる角度に基板を傾ければ、特に基板面と平行な方向に、特定の結晶軸を配向させることができる。この配向を促すのは、プルームの粒子が飛来する方向に特定の結晶軸が配向しようとする傾向と、基材面に垂直な方向に特定の結晶軸が自発的に配向しようとする傾向とであると考えられる。特定の結晶形の膜を蒸着したい場合、特定の結晶形における１つの結晶軸が、プルーム粒子の飛来する方向（ターゲット面に垂直な方向）に配向するような成膜条件を用い、かつ特定の結晶形におけるもう１つの結晶軸と前出の結晶軸との角度で基板をターゲット面に対して傾けることが望ましい。
【００２１】
基板の傾角は、上述したように２つの結晶方位のなす角度が望ましい。しかしながら、この角度から多少ずれた角度を用いても、単結晶性の膜を形成することができる。たとえば、〈１１１〉軸を配向させることができる成膜条件を用いるとき、４０〜７０°の範囲の角度で傾けられた基板面上に、〈１００〉軸が配向する立方晶形の膜をレーザ蒸着させることができる。また、〈１００〉軸を配向させることができる成膜条件を用いるとき、４５°〜７０°の範囲の角度で傾けられた基板面上に、〈１１１〉軸が配向する立方晶形の膜を蒸着させることができる。〈１１０〉軸を配向させることができる成膜条件を用いる場合、３０°〜７０°の範囲の角度で基板面を傾けることにより、〈１００〉軸が配向する立方晶形の膜を得ることができる。一方、〈１００〉軸を配向させる成膜条件を用いて、〈１１０〉軸が配向する立方晶形の膜を形成することもできる。このとき、基板の傾角は３０°〜７０°の範囲とすることができる。
【００２２】
本発明において、薄膜は、種々の材質、サイズおよび形状を有する基材上に形成することができる。基材は、単一の材料からなるものであってもよいし、複合材料からなるものであってもよい。特定の材料の表面にコーティングを施した基材を用いてもよい。
【００２３】
基材として、金属テープが好ましく用いられる。好ましい金属として、ハステロイ、ステンレス、ニッケル等を挙げることができる。長尺の金属テープ上に、薄膜を形成したい場合、基材をその長手方向に移動させながらレーザ蒸着を行なうことができる。たとえば、図４に示すように、テープ４１の部分をマスク４０で覆いながら、テープ４１を移動させてテープの部分をプルーム４４に連続的にさらしていくことができる。このとき、テープ面４１ａは、ターゲット４２の面に対して所定の角度θで傾けられている。レーザ光４３をターゲット４２に照射することにより発生する粒子は、移動されるテープ４１上に蒸着されていく。このとき、第１のボビンからテープを巻出し、第２のボビンでそれを巻取る間に、レーザ蒸着を行なうこともできる。
【００２４】
レーザアブレーションのため、エキシマレーザが好ましく用いられる。エキシマレーザとして、ＫｒＦエキシマレーザ（波長２４８ｎｍ）およびＡｒＦエキシマレーザ（波長１９３ｎｍ）が好ましく用いられる。薄膜の材料であるターゲットには、種々の材料が用いられる。立方晶形を呈することができる酸化物、特に金属酸化物は、本発明においてターゲットとして好ましく用いられる。
【００２５】
最終的に酸化物超電導体膜を基材上に形成させたい場合、基材の元素と酸化物超電導体とが反応しないよう、超電導体に対して不活性な膜を基材上にコーティングすることが望ましい。このような膜は、たとえば、イットリア安定化ジルコニア、酸化セリウム、または酸化マグネシウム等から形成することができる。これらの材料からなる膜も、本発明に従って形成できる。この場合、ターゲットをこれらの材料のいずれかで構成する。これらの材料について単結晶性膜が形成されれば、その上に酸化物超電導体膜をエピタキシャル成長させることができる。
【００２６】
一方、基材と酸化物超電導体とが反応しないような条件または反応防止層を形成した基材を用いれば、基材上に酸化物超電導体を直接蒸着することもできる。酸化物超電導体として、ＹＢａ２  Ｃｕ３  Ｏｘ  等のイットリウム系酸化物超電導体が好ましい。イットリウム系超電導体を本発明に従って蒸着する場合、ターゲット面と基材面とがほぼ平行である配置において、〈１０３〉または〈０１３〉軸が基材面に対してほぼ垂直に配向する膜を形成できる条件を用いることができる。この条件下において、基材面はターゲット面に対して３０〜７０°、好ましくは４０〜５０°、より好ましくは４５°に傾けることができる。基材をこの範囲の角度に傾けることにより、基材面にほぼ平行な面内に、〈１００〉軸が強く配向し、かつ基材面に垂直に〈００１〉軸が強く配向する超電導体膜を形成することができる。
【００２７】
なお、この明細書において、ミラー指数の表示は慣例に従っている。ある特定の結晶方位は、［ｈｋｌ］で表される。結晶の対称性によっては［ｈｋｌ］で表される方位と結晶学的に等価な方位がいくつも存在するが、それらを総括して〈ｈｋｌ〉で表わす。特定の結晶面は（ｈｋｌ）で表され、それと結晶学的に等価な方位は｛ｈｋｌ｝によって総括的に表される。
【００２８】
【実施例】
実施例１
ＫｒＦエキシマレーザ（波長２４８ｎｍ）を用いたレーザアブレーション法により、鏡面研磨されたハステロイテープの小片上に、イットリア安定化ジルコニア（ＹＳＺ）薄膜を形成した。
【００２９】
まず、図１（ａ）に示すように、基板とターゲットを平行に配置した状態で、基板温度および雰囲気ガスとしての酸素のガス圧力を、それぞれ常温〜８００℃、０．１３３〜２６．６Ｐａの範囲で変えてＹＳＺ膜を堆積した。このとき、レーザのエネルギ密度は１．５〜３．３Ｊ／ｃｍ2、レーザの繰返し周波数は１Ｈｚ〜１００Ｈｚに設定された。得られたＹＳＺ膜をＸ線回折法により調査した結果、７００℃の基板温度と１３．３Ｐａの酸素ガス圧力を組合わせた条件下で、ＹＳＺが〈１１１〉軸を基板面に対して最も強く配向させることが確認された。また、基板温度として４００〜８００℃、酸素ガス圧力として２．６６〜２０．０Ｐａの範囲の条件を採用することにより十分強い〈１１１〉配向が得られた。
【００３０】
そこで、図１（ｂ）に示すように、テープ小片を５５°の角度で傾けて、７００℃の温度および１．３３Ｐａの条件下で、同様にＹＳＺ薄膜を形成した。得られた膜をＸ線回折法により評価したところ、〈１１１〉軸の配向を示すピークは観測されず、〈１００〉軸の配向を強く示すピークが観測された。この結果、〈１００〉軸が基板面と平行な面において強く配向していることが明らかになった。同じ成膜条件下で、テープ小片の傾角を変えて膜を堆積したところ、Ｘ線回折において〈１００〉軸の配向を示すピークは、５５°±１５°すなわち４０〜７０°の傾角の範囲で観測された。５５°は、〈１１１〉軸と〈１００〉軸のなす角度にほぼ等しい。
【００３１】
種々の角度で傾けられた基板上に形成されたＹＳＺ膜を、Ｘ線極点図法によりそれぞれ調査した。その結果、基板に平行な面内での〈１００〉軸の配向の分布（半値幅）は、表１に示すとおりとなった。傾角４０〜７０°の範囲において、基板面と平行な面内で〈１００〉軸が秩序を持っていることがわかる。この範囲内で、単結晶性のＹＳＺ膜が得られることが明らかとなった。
【００３２】
【表１】
0003623001.tif 000002
【００３３】
実施例２
実施例１と同様にして基板温度および酸素ガス圧力を変えてＹＳＺ膜を堆積した結果、常温と０．２６６Ｐａの組合わせを用いることによって、〈１００〉軸が基板面に対して垂直に強く配向することが確認された。この条件で形成された膜をＸ線極点図法により評価した結果、基板と平行な面内では、結晶方位がランダムであることが明らかとなった。
【００３４】
テープ小片を種々の角度で傾けて、常温および０．２６６Ｐａの条件下でＹＳＺ薄膜を形成した。得られた膜を、実施例１と同様にＸ線回折により分析した結果、傾角として４５°〜７０°の範囲の角度を用いた場合、〈１１１〉の強い配向を示すピークが観測された。これは、５５°−１０°〜５５°＋１５°の範囲である。５５°は、〈１００〉軸と〈１１１〉軸のなす角度にほぼ等しい。
【００３５】
得られた膜を実施例１と同様にしてＸ線極点図法により調査した。その結果を表２に示す。表に示されるとおり、傾角４５〜７０°の範囲において、基板面と平行な面内で〈１１１〉軸がよくそろっていることがわかる。常温および０．２６６Ｐａの条件下、傾角４５〜７０°の範囲内において、単結晶性のＹＳＺ薄膜が得られることが明らかになった。
【００３６】
【表２】
0003623001.tif 000003
【００３７】
実施例３
実施例１と同様にして基板温度および酸素ガス圧力を変えてＹＳＺ膜を堆積した結果、８０℃の基板温度および２．６６Ｐａの酸素ガス圧力を用いれば、〈１１０〉軸が基板面に対して垂直に配向することが確認された。そこで、この条件下、基板を種々の角度で傾けてＹＳＺ薄膜を形成した。その結果、傾角が３０°〜６０°の範囲にあるとき、〈１００〉軸が基板と平行な面内において強く配向する膜が得られた。Ｘ線極点図法により基板と平行な面内に配向する〈１００〉軸の分布と、傾角との関係を調査した。その結果を表３に示す。この場合、３０〜６０°（４５°−１５°〜４５°＋１５°）の範囲において、単結晶性薄膜が得られた。
【００３８】
【表３】
0003623001.tif 000004
【００３９】
以上の実施例に示すとおり、ハステロイ基材上にＹＳＺ単結晶性膜を形成することができる。この膜上に、本発明に従って、酸化物超電導体、特にイットリウム系酸化物超電導体をエピタキシャル成長させることができる。
【００４０】
実施例４
ＫｒＦエキシマレーザ（波長２４８ｎｍ）を用いたレーザアブレーション法により予めアモルファス状のイットリア安定化ジルコニア（ＹＳＺ）層が形成されたハステロイテープの小片上に、イットリウム系酸化物超電導薄膜を形成した。まず、図１（ａ）に示すように、基板とターゲットを互いに平行に配置した状態で、基板温度６００℃、酸素ガス圧力２６．６Ｐａの条件下でイットリウム系酸化物超電導薄膜を形成したところ、〈１０３〉または〈０１３〉軸が基材面に対して垂直に最も強く配向することが確認された。レーザアブレーションにおいて、レーザにはＫｒＦエキシマレーザ（波長２４８ｎｍ）、ターゲットにはＹ1Ｂａ2 Ｃｕ3 Ｏx で表されるＹ系焼結体を用いた。次に、図１（ｂ）に示すようにテープ小片を４５°の角度に傾けて、上記と同じ条件下でイットリウム系酸化物超電導膜を形成した。この膜の配向を調べたところ、〈１０３〉または〈０１３〉軸の配向は示さない一方、基材面とほぼ垂直な方向に〈００１〉軸の配向を示す膜が得られた。基材面に平行な方向には、〈１００〉または〈０１０〉軸が強く配向していることがＸ線極点図法による調査で明らかとなった。傾角と、基材面内の〈１００〉軸の配向分布との関係は表４のようになり、傾角３０°〜７０°の範囲で単結晶性の強いイットリウム系酸化物超電導膜が得られた。
【００４１】
【表４】
0003623001.tif 000005
【００４２】
実施例５
実施例１と同様にして基板温度および酸素ガス圧力を変えて今度は酸化セリウム、酸化マグネシウムをそれぞれ堆積した。その結果、それぞれに対して（３５０℃〜５５０℃、０．６６５Ｐａ〜６．６５Ｐａ）、（４００℃〜６００℃、６．６５Ｐａ〜１３．３Ｐａ）の条件で〈１００〉軸が基板面に対して垂直に配向することが確認された。そこで、これらの条件を用いて基板を種々の角度傾けて酸化セリウム、酸化マグネシウムの薄膜をそれぞれ形成した。その結果、傾角が３０°〜７０°の範囲にあるとき〈１１０〉軸が基板と平行な面内において強く配向する膜が得られた。
【００４３】
Ｘ線極点図法により基板と平行な面内に配向する〈１１０〉軸の分布と傾角の関係を調査した。その結果を表５に示す。
【００４４】
【表５】
0003623001.tif 000006
【００４５】
実施例６
実施例１の方法でテープ小片を５５°傾けてＹＳＺ薄膜を形成した。この上にレーザアブレーション法により基板とターゲットがほぼ平行である配置でイットリウム系酸化物超電導体の薄膜を形成した。このときの基板温度は７５０℃、酸素ガス圧力は３９．９Ｐａとした。ＹＳＺ薄膜は、実施例１のように面内〈１００〉軸が±７°の半値幅で方位を揃えており、これに対し、この上に形成されたイットリウム系酸化物超電導体の薄膜は、ｃ軸を基板面に対して垂直に配向させ、基板と平行な面内では、方位分布として±６°の半値幅でａ軸を配向させていた。このことから、第２の膜であるイットリウム系超電導膜は、第１の膜に対してエピタキシャル成長したということができる。この膜の液体窒素中における臨界電流密度は３．２×１０5Ａ／ｃｍ2 であった。
【００４６】
実施例７
実施例３の方法でテープ小片を４５°に傾けてＹＳＺ薄膜を形成した。この上に、レーザアブレーション法により基板とターゲットがほぼ平行である配置でイットリウム系酸化物超電導体の薄膜を形成した。形成条件は実施例６と同一とした。ＹＳＺ薄膜は、実施例３のように面内の〈１００〉軸が±７°の半値幅で方位を揃えており、これに対し、この上に形成されたイットリウム系酸化物超電導体の薄膜は、ｃ軸を基板面に対して垂直に配向させ、面内ではａ軸の方位分布として±５°の半値幅で配向した膜となった。このことから実施例６と同様に、第１の膜と第２の膜とはエピタキシャル関係にあるといえる。この膜の液体窒素中における臨界電流密度は４．３×１０５  Ａ／ｃｍ２  であった。
【００４７】
【発明の効果】
以上説明したように、本発明は、レーザ蒸着に必要な最小限の装備を用いて、多結晶またはアモルファスの基材上に単結晶性薄膜を簡便なプロセスで形成することができる。基材として、長尺の金属テープを用いた場合、この上にテープの長手方向に沿ってイットリア安定化ジルコニア、酸化マグネシウム、または酸化セリウム等からなる単結晶性薄膜を形成することができる。この薄膜上に酸化物超電導体をヘテロエピタキシャル成長させれば、高い臨界電流密度を示す超電導体を形成させることができる。また、本発明を酸化物超電導膜自体の形成に利用して、単結晶性が高くかつ高い臨界電流密度を示す超電導体を形成することができる。超電導体をテープの長手方向に沿って形成すれば、超電導線材を得ることができる。本発明は、特に酸化物超電導線材の製造プロセスに有用である。
【図面の簡単な説明】
【図１】本発明に従う方法の一例を説明するための模式図である。
【図２】本発明に従う方法のもう一つの例を説明するための模式図である。
【図３】本発明に従う方法の他の例を説明するための模式図である。
【図４】本発明に従ってテープ基材上に単結晶性薄膜を形成するプロセスを示す模式図である。
【図５】イオンビーム照射とレーザ蒸着を併用する従来の技術を示す模式図である。
【符号の説明】
１１  基材
１２、３２  ターゲット
１３  レーザ光
【図１】
0003623001.tif 000007
【図２】
0003623001.tif 000008
【図３】
0003623001.tif 000009
【図４】
0003623001.tif 000010
【図５】
0003623001.tif 000011